(57)【特許請求の範囲】
【請求項１】
粘着性を有する基剤、オイル及びケトプロフェンを含有する粘着剤であって、
前記粘着剤は、Ｌ−メントールを含有しておらず、
前記基剤は、少なくとも、スチレン含有量が１５〜２５質量％且つジブロック体含有量が２０質量％以下のスチレン−イソプレン−スチレンブロックコポリマーと粘着付与剤からなる粘着性組成物、及び／又は、総炭素数５以上の不飽和モノマーをモノマー単位として含む粘着性高分子、から構成され、
前記オイルは、前記粘着性組成物及び前記粘着性高分子と相溶性のあるオイルであり、当該オイルの含有量は、前記粘着性組成物及び前記粘着性高分子の合計１００質量部に対して１５５〜１７５質量部である、粘着剤。
【請求項２】
前記粘着性高分子は、アルキル基の炭素数が４〜２２のアルキル（メタ）アクリレートをモノマー単位として含む粘着性高分子である、請求項１記載の粘着剤。
【請求項３】
前記オイルは、アーモンド油、オリーブ油、ツバキ油、パーシック油、ラッカセイ油及び流動パラフィンからなる群より選ばれる少なくとも１つである、請求項１又は２記載の粘着剤。
【請求項４】
ケトプロフェンの含有量は粘着剤全質量基準で０．５〜３質量％である、請求項１〜３のいずれか一項に記載の粘着剤。
【請求項５】
ケトプロフェンの含有量は粘着剤全質量基準で２質量％である、請求項１〜４のいずれか一項に記載の粘着剤。
【請求項６】
皮膚に接触させたとき、時間０〜７２時間でのケトプロフェンの血中濃度−時間曲線下面積（ＡＵＣ（０−７２ｈｒ））が１０００〜３０００ｎｇ・ｈｒ／ｍＬとなる、請求項１〜５のいずれか一項に記載の粘着剤。
【請求項７】
皮膚に接触させたとき、ケトプロフェンの最高血中濃度（Ｃｍａｘ）が５０〜１５０ｎｇ／ｍＬとなる、請求項１〜６のいずれか一項に記載の粘着剤。
【請求項８】
支持体上に、請求項１〜７のいずれか一項に記載の粘着剤からなる薬物層を備える貼付剤。
【請求項９】
前記薬物層が、前記支持体上に８０〜２１０ｇ／ｍ２の塗膏量となるように形成されている請求項８記載の貼付剤。
【請求項１０】
前記支持体は、ポリエステル、ポリエチレン又はポリプロピレンからなる、請求項８又は９記載の貼付剤。
【請求項１１】
前記支持体は、８０〜１５０ｇ／ｍ２の織布である請求項８〜１０のいずれか一項に記載の貼付剤。
【請求項１２】
支持体上に、粘着剤からなる薬物層を備える貼付剤であって、
前記粘着剤は、粘着性を有する基剤、オイル及びケトプロフェンを含有し、かつＬ−メントールを含有しておらず、
前記基剤は、少なくとも、スチレン含有量が２２質量％且つジブロック体含有量が１８質量％のスチレン−イソプレン−スチレンブロックコポリマーと粘着付与剤からなる粘着性組成物、及び／又は、総炭素数５以上の不飽和モノマーをモノマー単位として含む粘着性高分子、から構成され、
前記オイルは、前記粘着性組成物及び前記粘着性高分子と相溶性のあるオイルであり、
前記支持体は、ポリエステル系樹脂、ポリエチレン系樹脂及びポリプロピレン系樹脂からなる群より選ばれる樹脂繊維の少なくとも１種からなる織布又は不織布からなり、
皮膚に接すべき前記薬物層の面積は、５０〜１５０ｃｍ２であり、
かつ、前記薬物層を皮膚に接触させたとき、時間０〜７２時間でのケトプロフェンの血中濃度−時間曲線下面積（ＡＵＣ（０−７２ｈｒ））が１０００〜３０００ｎｇ・ｈｒ／ｍＬとなる貼付剤。
【請求項１３】
前記薬物層を皮膚に接触させたとき、ケトプロフェンの最高血中濃度（Ｃｍａｘ）が５０〜１５０ｎｇ／ｍＬとなる、請求項１２記載の貼付剤。
【発明の詳細な説明】
【技術分野】
【０００１】
本発明は粘着剤及び貼付剤に関し、より詳しくはケトプロフェンを含有する粘着剤及び貼付剤に関する。
【背景技術】
【０００２】
スチレン−イソプレン−スチレンブロックコポリマー系粘着剤に、非ステロイド消炎鎮痛剤を、その溶解剤（ロジンエステル誘導体とＬ−メントールから構成される）とともに添加した消炎鎮痛貼付剤が知られている（特許文献１）。【０００３】
ところが、特許文献１記載の貼付剤では、製造中や保管中にＬ−メントールと薬物との反応物が生じることがあり、また、Ｌ−メントール特有の臭気を好まない使用者もいることから、Ｌ−メントールを添加しなくても適度な薬物放出性を発揮する貼付剤が検討されてきた。このような貼付剤として、スチレン−イソプレン−スチレンブロックコポリマー系粘着剤に、高分子量ポリイソブチレン、低分子量ポリイソブチレン及び分散剤等を所定量添加した貼付剤が近年提案されている（特許文献２）。
【特許文献１】特許第２８１６７６５号公報
【特許文献２】国際公開ＷＯ０１／０７８６９０号パンフレット
【発明の開示】
【発明が解決しようとする課題】
【０００４】
しかしながら、Ｌ−メントールを使用しない系において、従来よりも増して、薬物の吸収効率が高く付着性にも優れ、また、かぶれが発生し難い貼付剤が待ち望まれており、このような要求は、薬物としてケトプロフェンを用いる場合に特に顕著であった。そこで、本発明の目的は、Ｌ−メントールを含有しないケトプロフェン含有粘着剤及び貼付剤であって、経皮吸収性が高く、皮膚への付着性が優れ、しかも、かぶれの発生が十分なレベルまで低減された粘着剤及び貼付剤を提供することにある。
【課題を解決するための手段】
【０００５】
本発明者らは上記目的を達成すべく鋭意検討を行った結果、Ｌ−メントールを使用しない系において薬物としてケトプロフェンを使用したときに、粘着性の基剤の所定の成分と、その成分に相溶性のあるオイルとを所定比で含有させることで、上記目的が達成できることを見出し、本発明を完成させるに至った。【０００６】
すなわち、本発明は、粘着性を有する基剤、オイル及びケトプロフェンを含有する粘着剤であって、上記粘着剤は、Ｌ−メントールを含有しておらず、上記基剤は、少なくとも、エラストマーと粘着付与剤からなる粘着性組成物、及び／又は、総炭素数５以上の不飽和モノマーをモノマー単位として含む粘着性高分子、から構成され、上記オイルは、上記粘着性組成物及び前記粘着性高分子と相溶性のあるオイルであり、当該オイルの含有量は、上記粘着性組成物及び上記粘着性高分子の合計１００質量部に対して１５０〜１７５質量部である、粘着剤を提供するものである。【０００７】
本発明の粘着剤は、エラストマーと粘着付与剤からなる粘着性組成物、及び、総炭素数５以上の不飽和モノマーをモノマー単位として含む粘着性高分子に対し、これらと相溶性を有するオイルを所定量用いた構成を特徴としており、これにより、高い経皮吸収性、優れた皮膚への付着性、かぶれの効果的な防止の全てが達成可能となる。また、角質剥離を防いで剥離時の痛みが低減される。【０００８】
このような効果を生じる原因は必ずしも明らかではないが、一般に用いられるより多めとなる所定量のオイルを用いたことで粘着基剤が適度に軟化し、これが皮膚への密着性を高めて、充分な経皮吸収性を可能にしたものと推察される。また、粘着基剤の適度な軟化は、使用時の皮膚への追随性を高めるとともに剥離時の粘着剤の変形容易性をもたらすため、密着性向上と剥離時の痛みの低減が両立可能になったものと推察される。また、粘着剤と皮膚界面におけるオイルの存在により、剥離力が低減するとともに角質の保護がなされ、剥離時の角質剥離を最低限にとどめて痛みが低減され、かぶれも防止されるものと推測される。【０００９】
粘着性組成物を構成するエラストマーとしては、スチレン系ブロックコポリマーが適しており、特に、スチレン含有量が１０〜３０質量％且つジブロック体含有量が４０質量％以下のスチレン−イソプレン−スチレンブロックコポリマーが好ましい。【００１０】
粘着性組成物を構成するエラストマーとして、このようなスチレン系ブロックコポリマーを使用すると、経皮吸収性、皮膚への付着性、かぶれ防止のすべてにおいて、より顕著な改善が図れるようになる。【００１１】
総炭素数５以上の不飽和モノマーをモノマー単位として含む粘着性高分子としては、アルキル基の炭素数が４〜２２のアルキル（メタ）アクリレートをモノマー単位として含む粘着性高分子が適している。ここで（メタ）アクリレートとは、アクリレート又はメタクリレートの意味である。【００１２】
粘着性組成物及び粘着性高分子と相溶性のあるオイルは、アーモンド油、オリーブ油、ツバキ油、パーシック油、ラッカセイ油及び流動パラフィンからなる群より選ばれる少なくとも１つが好ましい。このようなオイルを使用すると、経皮吸収性が高くなるのみならず、皮膚への付着性やかぶれの改善効果も優れるようになる。【００１３】
ケトプロフェンの含有量は粘着剤全質量基準で０．５〜３質量％とするとよい。このような範囲にすることで、充分な量の薬物を経皮吸収させることが可能になる。【００１４】
ケトプロフェンの含有量は粘着剤全質量基準で２質量％とするとさらによい。このような値にすることで、充分なケトプロフェンの血中濃度が得られる。【００１５】
上述の粘着剤は支持体を伴うものであってもよい。すなわち、支持体上に上記粘着剤からなる薬物層を備える貼付剤（支持体付き粘着剤）も、本発明の効果（高い経皮吸収性、優れた皮膚への付着性、かぶれの効果的な防止、角質剥離防止に基づく剥離時の痛み低減）を奏する。【００１６】
このような効果をより確実に発揮させるために、上記薬物層は、支持体上に８０〜２１０ｇ／ｍ２の塗膏量となるように形成されていることが好ましい。また、支持体は、ポリエステル、ポリエチレン又はポリプロピレンからなるものがよく、８０〜１５０ｇ／ｍ２の織布又は不織布が特に好ましい。なお、ここでいう織布とは、編布を含むものである。【００１７】
本発明の粘着剤は経皮吸収性に優れるために、皮膚に接触させたとき、時間０〜７２時間でのケトプロフェンの血中濃度−時間曲線下面積（ＡＵＣ（０−７２ｈｒ））が１０００〜３０００ｎｇ・ｈｒ／ｍＬとすることができ、皮膚に接触させたとき、ケトプロフェンの最高血中濃度（Ｃｍａｘ）を５０〜１５０ｎｇ／ｍＬとすることもできる。【００１８】
本発明の貼付剤は、支持体上に粘着剤からなる薬物層を備える貼付剤であって、上記粘着剤は、粘着性を有する基剤、オイル及びケトプロフェンを含有し、かつＬ−メントールを含有しておらず、上記基剤は、少なくとも、エラストマーと粘着付与剤からなる粘着性組成物、及び／又は、総炭素数５以上の不飽和モノマーをモノマー単位として含む粘着性高分子、から構成され、上記オイルは、上記粘着性組成物及び上記粘着性高分子と相溶性のあるオイルであり、上記支持体は、ポリエステル系樹脂、ポリエチレン系樹脂及びポリプロピレン系樹脂からなる群より選ばれる樹脂繊維の少なくとも１種からなる織布又は不織布からなり、皮膚に接すべき前記薬物層の面積は、５０〜１５０ｃｍ２であり、かつ、上記薬物層を皮膚に接触させたとき、時間０〜７２時間でのケトプロフェンの血中濃度−時間曲線下面積（ＡＵＣ（０−７２ｈｒ））が１０００〜３０００ｎｇ・ｈｒ／ｍＬとなる貼付剤である。【００１９】
本発明の貼付剤は、上記薬物層を皮膚に接触させたとき、ケトプロフェンの最高血中濃度（Ｃｍａｘ）が５０〜１５０ｎｇ／ｍＬとなることが好ましい。
【発明の効果】
【００２０】
Ｌ−メントールを含有しないケトプロフェン含有粘着剤及び貼付剤であって、経皮吸収性が高く、皮膚への付着性が優れ、しかも、かぶれの発生が十分なレベルまで低減された粘着剤及び貼付剤が提供される。
【発明を実施するための最良の形態】
【００２１】
以下、本発明の粘着剤及び貼付剤の好適な実施形態について詳細に説明する。【００２２】
本発明の粘着剤は、粘着性を有する基剤、オイル及びケトプロフェンを含有する粘着剤であって、Ｌ−メントールを含まないものである。【００２３】
粘着剤がＬ−メントールを含まないことにより、ケトプロフェンのようなカルボキシル基を有する薬物とＬ−メントールとが共存する場合に生じ得る薬物のエステル化を防止することができる。このため、薬物のうち経皮浸透して実際に薬物として機能する分量が減少することがなく、薬物の実質的な放出量が増加する。また、エステル化が生じないので、脂肪酸金属塩などのエステル化抑制剤等を添加する必要がなく、処方に多様性を持たせることができる。【００２４】
上記ケトプロフェンには、その薬学的に許容される塩も含まれる。薬学的に許容される塩の具体例としては、ナトリウム塩、カリウム塩、ジエチルアミン塩等が挙げられる。【００２５】
粘着剤は肌に貼り付けて使用するため、粘着性を有する基剤（以下単に「基剤」という場合がある。）が必須成分となる。ここで「粘着性」とは、少なくとも適用温度（肌に貼り付ける温度）においてタックを有していることをいい、当該温度で１Ｈｚにおける弾性率Ｅ’が０．１ＭＰａ以下（Dahlquist’s criterion）であればよい。基剤としては、このような性質を示すものであれば、１種のみ用いても２種以上を組み合わせて用いてもよい。代表的な基剤としては、エラストマーに粘着付与樹脂を添加した粘着性組成物と、炭素数５以上の不飽和モノマーをモノマー単位として含む粘着性高分子が挙げられる。なお、ここでいうエラストマーとは、高分子、低分子にかかわらず、ポリイソブチレンを除いたものを指す。【００２６】
粘着性組成物には、天然ゴムに粘着付与剤を加えて粘着性を発現させた粘着性組成物、合成ゴムに粘着付与剤を加えて粘着性を発現させた粘着性組成物、これらのブレンド物等が挙げられるが、処方の容易性から、合成ゴムに粘着付与剤を加えて粘着性を発現させた粘着性組成物が好ましい。このような組成物としてより好ましいのは、熱可塑性エラストマーに粘着付与剤を加えたものであり、特に好ましいのはスチレン系ブロックコポリマーに粘着付与剤を添加した粘着性組成物である。【００２７】
スチレン系ブロックコポリマーとしては、スチレン−ブチレン−スチレンブロックコポリマー（ＳＢＳ）、スチレン−イソプレン−スチレンブロックコポリマー（ＳＩＳ）、スチレン−エチレン／ブチレン−スチレンブロックコポリマー（ＳＥＢＳ）、スチレン−エチレン／プロピレン−スチレンブロックコポリマー（ＳＥＰＳ）が挙げられる。これらのスチレン系ブックコポリマーは、リニア（linear）体、ジブロック(diblock)体、ラジアル（radial）体、スター（star）体のいずれの骨格を有していてもよいが、リニア体が好ましい。リニア体は合成経路上ジブロック体を一部含有している場合があるため、ジブロック体を一部含有したリニア体を用いてもよい。また、スチレン系ブロックコポリマーは、１種のみ用いても、２種以上の組合せとして用いてもよい。【００２８】
スチレン系ブロックコポリマーの具体例としては、クレイトンＤ−１１１２、Ｄ−１１１１、Ｄ−１１０７（商品名、クレイトンポリマー（株）製）、ＪＳＲ５０００又はＪＳＲ５００２（商品名、日本合成ゴム（株）製）、クインタック３５３０、３４２１又は３５７０Ｃ（商品名、日本ゼオン（株）製）、クレイトンＤ−ＫＸ４０１ＣＳ又はＤ−１１０７ＣＵ（商品名、クレイトンポリマー（株）製）等のリニアトリブロックコポリマーや、クレイトンＤ−１１２４（商品名、クレイトンポリマー（株）製）、ソルプレン４１８（商品名、フィリップペトロリアム（株）製）等の分岐ブロックコポリマー等が挙げられる。【００２９】
スチレン系ブロックコポリマーとして好ましいのは、スチレン含有量が１０〜３０質量％且つジブロック体含有量が４０質量％以下のスチレン−イソプレン−スチレンブロックコポリマーであり、特に好ましいのは、スチレン含有量が１５〜３０質量％且つジブロック体含有量が３０質量％以下のスチレン−イソプレン−スチレンブロックコポリマーである。スチレン含有量は１５〜２５質量％が、ジブロック体含有量は２０％以下が特に好ましい。このようなスチレン系ブロックコポリマーを用いることで、経皮吸収性及び皮膚への付着性がより優れるようになり、かぶれの発生もより低減可能となる。【００３０】
２０質量％以上といった高いスチレン含有量や、２０質量％以下といった低いジブロック体の含有量は、スチレン系ブロックコポリマーの硬さを向上させ、粘着付与剤と混合して得られる粘着性組成物の硬度をも向上させてしまうが、このような硬めのスチレン系ブロックコポリマーを敢えて使用して、従来用いられているものよりも多い含有量のオイルを用いると、はじめから柔らかいスチレン系ブロックコポリマーを用いそれに少量のオイルを添加した場合に比較して、経皮吸収性、皮膚への付着性、かぶれ防止のすべてにおいて、より顕著な改善が図れるようになる。【００３１】
粘着付与剤は、エラストマーに粘着性を与えることのできる樹脂であれば特に限定されないが、ロジン系樹脂又は石油系樹脂が好ましい。【００３２】
ロジン系樹脂としては、天然樹脂ロジン、変性ロジン、ロジンエステル（ロジングリセリンエステル、ロジンペンタエリストールエステル等）、水添ロジンエステル（水添ロジングリセリンエステル、水添ロジンペンタエリストリトールエステル等）が挙げられ、中でも皮膚刺激性、対老化性の観点から水添ロジンエステルが好ましく、水添ロジングリセリンエステルが特に好ましい。【００３３】
また、石油系樹脂としては、Ｃ５系合成石油樹脂（イソプレン、シクロペンタジエン、１，３−ペンタジエン、１−ペンテンのうちの少なくとも２種の共重合体；２−ペンテン、ジシクロペンタジエンのうち少なくとも２種の共重合体；１，３−ペンタジエン主体の樹脂等）、Ｃ９系合成石油樹脂（インデン、スチレン、メチルインデン、α−メチルスチレンのうち少なくとも２種の共重合体等）、ジシクロペンタジエン系合成石油樹脂（ジシクロペンタジエンを主体とするイソプレン及び／又は１，３−ペンタジエンの共重合体等）等が挙げられ、耐候性及び粘着基剤との相溶性の観点からＣ９系合成石油樹脂が好ましい。【００３４】
また、石油系樹脂としては、別の分類の観点から、脂環族系石油樹脂（脂環族系炭化水素樹脂）、脂環族系水添石油樹脂、脂肪族系石油系樹脂（脂肪族系炭化水素樹脂）、脂肪族系水添石油樹脂、芳香族系石油樹脂等が挙げられ、粘着力、粘着基剤との相溶性、耐老化性の観点から脂環族石油樹脂、脂環族系水添石油樹脂が好ましく、脂環族系水添石油樹脂が特に好ましい。このような石油系樹脂としては、具体的にはアルコン−Ｐ７０、アルコン−Ｐ９０、アルコン−Ｐ１００、アルコン−Ｐ１１５、アルコン−Ｐ１２５（商品名、荒川化学工業（株））エスコレッツ８０００（商品名、エッソ石油（株））等が挙げられ、１種のみを用いても、２種以上の組み合わせとして用いてもよい。【００３５】
エラストマーと粘着付与剤との配合比率は、少なくとも適用温度（肌に貼り付ける温度）においてタックが生じるように決定すればよい。典型的な配合量は、エラストマー１００質量部に対して粘着付与剤は１０〜１０００質量部（好ましくは５０〜２００質量部、より好ましくは５０〜１５０質量部、更に好ましくは８０〜１２０質量部）である。【００３６】
エラストマーと粘着付与剤からなる粘着性組成物の他、総炭素数５以上の不飽和モノマーをモノマー単位として含む粘着性高分子も基剤として用いることができる。総炭素数５以上の不飽和モノマーをモノマー単位として含む粘着性高分子としては、アルキル基の炭素数が４〜２２のアルキル（メタ）アクリレートをモノマー単位として含む粘着性高分子が挙げられ、この高分子は粘着付与剤の添加なしでも粘着性を有している。アルキル基の炭素数が４〜２２のアルキル（メタ）アクリレートとしては、ブチル（メタ）アクリレート、ヘキシル（メタ）アクリレート、オクチル（メタ）アクリレート、２−エチルヘキシル（メタ）アクリレート、デシル（メタ）アクリレート、ドデシル（メタ）アクリレート、テトラデシル（メタ）アクリレート、ヘキサデシル（メタ）アクリレート、オクタデシル（メタ）アクリレート等が挙げられる。なお、総炭素数５以上の不飽和モノマーをモノマー単位として含む粘着性高分子は、１種のみ用いても、２種以上の組合せとして用いてもよい。【００３７】
上記の粘着性高分子は、アルキル基の炭素数が４〜２２のアルキル（メタ）アクリレートのみならず、他のモノマーもモノマー単位として含むコポリマーであることが好ましく。当該他のモノマーとしては単独重合した時のガラス転移温度（ＤＳＣで昇温５℃で測定）が５０℃以上となるモノマーが好ましい。このようなモノマーとしては、（メタ）アクリル酸、メチル（メタ）アクリレート、イソボルニル（メタ）アクリレート、Ｎ−ビニルピロリドン、スチレン等が挙げられる。【００３８】
コポリマーの場合のアルキル基の炭素数が４〜２２のアルキル（メタ）アクリレートと他のモノマーとの質量比は、フォックス式を用いてガラス転移温度（Ｔｇ）が粘着剤の使用温度（典型的には２５℃程度の室温）未満となるように算出するか、重合物の動的粘弾性（周波数１Ｈｚ程度）を測定して使用温度（典型的には２５℃程度の室温）における貯蔵弾性率が１０６ｄｙｎｅ／ｃｍ２のオーダーになるように設定できるが、一般には、前者：後者で質量比９０〜９８：２〜１０である。【００３９】
基剤は複数の成分からなっていてもよい。例えば、エラストマーと粘着付与剤からなる粘着性組成物の２種又はそれ以上からなるブレンド物、或いは、総炭素数５以上の不飽和モノマーをモノマー単位として含む粘着性高分子の２種又はそれ以上からなるブレンド物であってもよい。更に、エラストマーと粘着付与剤からなる粘着性組成物と、炭素数５以上の不飽和モノマーをモノマー単位として含む粘着性高分子とのブレンド物であってもよい。この場合のブレンド比（質量比）は、前者：後者が１０〜９０：９０〜１０が好ましく、２０〜８０：８０〜２０がより好ましい。なお、基剤は、上記粘着性組成物と粘着性高分子以外の粘着性成分を含有していてもよい。【００４０】
粘着剤は、上述した粘着性組成物及び粘着性高分子と相溶性のあるオイルを含有し、そのオイルの含有量は、粘着性組成物及び／又は粘着性高分子の合計１００質量部に対して１５０〜１７５質量部である。【００４１】
ここでオイルとしては、アーモンド油、オリーブ油、ツバキ油、パーシック油、ラッカセイ油及び流動パラフィンからなる群より選ばれる少なくとも１つを用いることができ、流動パラフィンを用いることが特に好ましい。【００４２】
オイルの含有量は、基剤中に含まれる「エラストマーと粘着付与剤からなる粘着性組成物」及び／又は「総炭素数５以上の不飽和モノマーをモノマー単位として含む粘着性高分子」のみを基準として決定される。例えば、基剤中にこれら以外の化合物（例えば、総炭素が４の不飽和モノマーをモノマー単位として含むポリイソブチレン）が含まれている場合、それが粘着性であってもオイルの含有量の算出の基準とはしない。【００４３】
本発明は、Ｌ−メントール非含有且つケトプロフェン含有という条件の下、「エラストマーと粘着付与剤からなる粘着性組成物」及び「総炭素数５以上の不飽和モノマーをモノマー単位として含む粘着性高分子」の合計１００質量部に対して、１５０〜１７５質量部のオイルを用いた時に、経皮吸収性、皮膚への付着性、かぶれの全てが改善できるとの新規知見に基づいて成されたものである。すなわち、オイルの含有量が１５０質量部未満では、薬物放出性や経皮吸収性が減少してしまい、１７５質量部を超すとべたつきが生じやすく皮膚への付着性も低下し、剥離中に粘着剤が凝集破壊してしまうことがある。オイルの含有量は、上記特性が最適化されることから、１５０〜１７０質量部がより好ましく、１５５〜１６５質量部が特に好ましい。【００４４】
粘着剤全体としての好適な配合量は以下の通りである。先ず、ケトプロフェンは粘着剤全質量基準で０．５〜３質量％含まれることが好ましく、１〜２．５質量％含まれることがより好ましく、２質量％含まれることがさらに好ましい。なお、ケトプロフェン以外の薬物の添加を禁じるものではないが、ケトプロフェンの薬効は維持されるようにしなければならない。粘着性を有する基剤及びオイルの合計重量は、粘着剤からケトプロフェンの含有量を除いた残余の８０〜１００質量％（好ましくは９０〜１００質量％、更には９５〜９９質量％）であることが好ましい。この値が１００質量％であるときは、粘着剤は粘着性を有する基剤、オイル及びケトプロフェンのみからなることになり、１００質量％未満のときは後述する他の添加成分を含有することになる。なお、粘着性を有する基剤は、「エラストマーと粘着付与剤からなる粘着性組成物」及び／又は「総炭素数５以上の不飽和モノマーをモノマー単位として含む粘着性高分子」のみからなることが好ましく、配合が容易で無溶剤での配合が可能なことから、「エラストマーと粘着付与剤からなる粘着性組成物」のみからなることがより好ましい。【００４５】
本発明においては、粘着剤が、粘着性を有する基剤、オイル及びケトプロフェンを含有し、かつＬ−メントールを含有しておらず、上記基剤は、少なくとも、エラストマーと粘着付与剤からなる粘着性組成物、及び／又は、総炭素数５以上の不飽和モノマーをモノマー単位として含む粘着性高分子、から構成され、上記オイルは、上記粘着性組成物及び上記粘着性高分子と相溶性のあるオイルである、ことにより、粘着剤中のケトプロフェンを溶解した状態で存在させることが可能となる。【００４６】
通常、薬物を粘着剤中に溶解状態で存在させるためには、何らかの溶解剤が必要である。従来のケトプロフェン含有貼付剤においては、Ｌ−メントール等が溶解剤として機能していた。しかし、本発明においては、驚くべきことに、溶解剤を存在させることなく、上記エラストマーやオイルによりケトプロフェンを粘着剤中に溶解状態で存在できることを見出した。【００４７】
しかも、このような溶解状態にあるにもかかわらず、粘着剤を皮膚に貼付した際の、時間０〜７２時間でのケトプロフェン血中濃度−時間曲線下面積（ＡＵＣ（０−７２ｈｒ））が１０００〜３０００ｎｇ・ｈｒ／ｍＬとなるように設定することが可能となる。【００４８】
粘着剤に添加できる必須成分以外の成分としては、抗酸化剤、充填剤、架橋剤、防腐剤、紫外線吸収剤、吸収促進剤、各種ポリマー（粘着性又は非粘着性）等が挙げられる。【００４９】
抗酸化剤としては、トコフェロール及びそのエステル誘導体、アスコルビン酸、アスコルビン酸ステアリン酸エステル、ノルジヒドログアヤレチン酸、ジブチルヒドロキシトルエン、ブチルヒドロキシアニソール等が好ましい。【００５０】
充填剤としては、炭酸カルシウム、炭酸マグネシウム、ケイ酸塩（例えば、ケイ酸アルミニウム、ケイ酸マグネシウム等）、ケイ酸、硫酸バリウム、硫酸カルシウム、亜鉛酸カルシウム、酸化亜鉛、酸化チタン等が好ましい。【００５１】
架橋剤としては、熱硬化性樹脂（アミノ樹脂、フェノール樹脂、エポキシ樹脂、アルキド樹脂、不飽和ポリエステル等）、イソシアネート化合物、ブロックイソシアネート化合物のような有機系架橋剤や、金属または金属化合物のような無機系架橋剤が好ましい。【００５２】
防腐剤としては、パラオキシ安息香酸エチル、パラオキシ安息香酸プロピル、パラオキシ安息香酸ブチル等が好ましく、紫外線吸収剤としては、ｐ−アミノ安息香酸誘導体、アントラニル酸誘導体、サリチル酸誘導体、クマリン誘導体、アミノ酸系化合物、イミダゾリン誘導体、ピリジン誘導体、ジオキサン誘導体等が好ましい。【００５３】
吸収促進剤としては、ｄ−リモネン等のテルペン油、グリセリンモノラウレート、グリセリンモノオレート、セバシン酸ジエチル等の脂肪酸エステル、エイゾン、１−〔２−（デシルチオ）エチル〕アザシクロペンタン−２−オン等のアザシクロアルカン類、オレイン酸、ラウリン酸、ミリスチン酸等の高級脂肪酸等が挙げられる。【００５４】
その他ポリマーとしては、総炭素数２〜４の不飽和モノマーをモノマー単位として含む高分子（例えばポリイソブチレン）が挙げられ、当該高分子は粘着性でも非粘着性でもよい。このようなポリマー成分を添加する場合は、この含有量を粘着剤全質量基準で５〜１５質量％とし、粘着性を有する基剤及びオイルの合計重量を同基準で８０〜９０質量％とし、ケトプロフェンを０．５〜３質量％とすることが好ましく、２質量％とすることがより好ましい。ポリイソブチレンを用いる場合には、粘度平均分子量（スタウディンガー）が１０，０００〜２０，０００（好ましくは、１０，０００〜１５，０００）の低分子量ポリイソブチレンと、粘度平均分子量（スタウディンガー）が５０，０００〜１５０，０００（好ましくは、６０，０００〜１２０，０００）の高分子量ポリイソブチレンとを併用することが好ましい。【００５５】
上述した粘着剤はそれ単独で用いてもよいが、支持体上に塗膏して薬物層とし、貼付剤（支持体付き粘着剤）として用いることが好ましい。この場合、支持体上に８０〜２１０ｇ／ｍ２の塗膏量となるように薬物層を形成するとよい。塗膏量は好ましくは１００〜２００ｇ／ｍ２であり、より好ましくは１２０〜１８０ｇ／ｍ２である。【００５６】
上記支持体は単層構造に限られず、積層構造であってもよい。例えば、異なる樹脂繊維からなる複数の織布（編布を含む）又は不織布を積層した構造であってもよい。織布又は不織布は、通常の貼付剤に用いる材料により形成することができるが、好ましい例としては、ポリエステル系樹脂、ポリエチレン系樹脂及びポリプロピレン系樹脂からなる群より選ばれる樹脂繊維の少なくとも１種からなる織布又は不織布が挙げられ、中でも薬物との相互作用が少ないポリエステル系のポリエチレンテレフタラートからなる織布が好ましい。【００５７】
また、支持体の目付けは８０〜１５０ｇ／ｍ２であることが好ましく、かかる範囲であれば粘着剤を支持体に塗布する際に粘着剤が支持体の網目を通じて染み出すことがなく、かつ粘着剤との投錨性を良好に維持することが可能となる。【００５８】
また、支持体は、貼付剤としての十分な伸縮性を考慮すると、縦方向（長軸方向）５０％モジュラスが２〜１２Ｎ／５ｃｍ、横方向（単軸方向）５０％モジュラスが２〜８Ｎ／５ｃｍであることが好ましい。（測定法：ＪＩＳ  Ｌ１０１８）【００５９】
なお、薬物層上にはこれを保護する保護フィルムを積層するようにしてもよい。【００６０】
上述した粘着剤は、皮膚に接触させたときに、時間０〜７２時間でのケトプロフェンの血中濃度−時間曲線下面積（ＡＵＣ（０−７２ｈｒ））が１０００〜３０００ｎｇ・ｈｒ／ｍＬであるとよい。このような範囲のＡＵＣ（０−７２ｈｒ）であれば、十分な消炎鎮痛効果を得ることができる。時間０〜７２時間でのケトプロフェンの血中濃度−時間曲線下面積は、１２００〜２８００ｎｇ・ｈｒ／ｍＬがより好ましく、１３００〜２５００ｎｇ・ｈｒ／ｍＬが更に好ましい。【００６１】
また、上述した粘着剤は、皮膚に接触させたときに、最高血中濃度（Ｃｍａｘ）が、５０〜１５０ｎｇ／ｍＬであると更によい。このような範囲のＣｍａｘであれば、十分な消炎鎮痛効果を得ることができる。最高血中濃度は、６０〜１５０ｎｇ／ｍＬがより好ましく、６５〜１４０ｎｇ／ｍＬが更に好ましい。ここで、最高血中濃度は、粘着剤を皮膚に７２時間接触させた後の採血サンプルから求めることができる。【００６２】
上記のような血中におけるＡＵＣ及びＣｍａｘを有することにより、本発明の粘着剤は、Ｌ−メントールを配合せずとも十分な消炎鎮痛効果を有する。【００６３】
上記貼付剤は、以下の（１）及び（２）の少なくとも一方の条件を満たしていればよく、その面積（サイズ）は限定されない。
（１）薬物層を皮膚に接触させたときに、時間０〜７２時間でのケトプロフェンの血中濃度−時間曲線下面積（ＡＵＣ（０−７２ｈｒ））が１０００〜３０００ｎｇ・ｈｒ／ｍＬ
（２）薬物層を皮膚に接触させたときに、ケトプロフェンの最高血中濃度（Ｃｍａｘ）が５０〜１５０ｎｇ／ｍＬ【００６４】
しかし、かぶれを更に有効に防止する観点からは、皮膚に接すべき上記薬物層の面積は、５０〜１５０ｃｍ２が好ましく、６０〜８０ｃｍ２がより好ましく、７０ｃｍ２が特に好ましい。また、薬物層は、１ｃｍ２当たり８〜２１ｍｇになるように形成されていることが好ましく、１０〜１８ｍｇになるように形成されていることがより好ましく、７０±５ｍｇが特に好ましい。【００６５】
上述した粘着剤及び貼付剤は、ともに公知の方法で製造可能である。例えば、粘着性を有する基剤、オイル及びケトプロフェンを有機溶剤中で充分に攪拌することにより粘着剤を得ることができるので、これを支持体上に塗布して有機溶剤を除去すれば貼付剤が得られる。特に、粘着性を有する基剤として熱可塑性エラストマーをベースとしたものを採用すれば、有機溶剤を用いずに加熱溶融して混合する方法により粘着剤及び貼付剤が製造できる。
【実施例】
【００６６】
以下、実施例及び比較例に基づき本発明をさらに具体的に説明するが、本発明は以下の実施例に何ら限定されるものではない。なお、「部」とは特に明記しない限り「質量部」を意味する。【００６７】
（実施例１）
表１、実施例１の組成で、上記製造方法に従って貼付剤を作成した。すなわち、上記処方中のケトプロフェン以外の成分を混合して混合物とし、窒素雰囲気下で加熱攪拌して溶解物とした。続いて、この溶解物中にケトプロフェンを添加し、加熱攪拌して均一な溶解物を得た。次に、この溶解物を支持体（ポリプロピレンからなる不織布）上に、得られる粘着剤層の厚みが１５０μｍとなるように展延した後に、剥離被覆物（ポリエステルフィルム）で覆い、冷却後に所望の大きさに裁断して貼付剤を得た。【００６８】
（実施例２、３、５、６、参考例４、比較例１〜３）
組成を表１、実施例２、３、５、６、参考例４及び比較例１〜３の組成とした他は、上記実施例１の製造方法に従って各貼付剤を作成した。
【００６９】
【表１】
0005089376.tif 000002
【００７０】
なお、各実施例及び比較例の貼付剤において、エラストマー及び粘着付与剤の合計（粘着性組成物の合計）１００質量部に対するオイルの量は、表２の通りであった。【００７１】
【表２】
0005089376.tif 000003
【００７２】
［ケトプロフェンの血中濃度−時間曲線下面積及び最高血中濃度の測定］
実施例１の貼付剤（皮膚に接すべき薬物層の面積７０ｃｍ２、１ｇ塗厚）を健康な成人に貼付して、２４時間後に剥離し、剥離後７２時間まで採血サンプルを採取した。各採血サンプルを処理し、得られた血漿中のケトプロフェン濃度をＬＣ／ＭＳにより測定した。この結果、実施例１の血中濃度−時間曲線下面積（ＡＵＣ（０−７２ｈｒ））は１４５０ｎｇ・ｈｒ／ｍＬ、最高血中濃度（Ｃｍａｘ）は７７ｎｇ／ｍＬであった。【００７３】
［貼付剤の粘着力の評価］
実施例２、３、５、６、参考例４、及び比較例２〜３の貼付剤について、下記プローブタック試験法によって、貼付剤の粘着力を評価した。その結果、表３の通り、実施例２、３、５、６の貼付剤が良好な粘着力を示したのに対し、比較例２の貼付剤は実施例２、３、５、６の粘着剤に比べて粘着力が高く、比較例３の貼付剤は実施例２、３、５、６の粘着剤に比べて粘着力が低かった。各実施例の貼付剤が良好な粘着力を有し、また、粘着性組成物とオイルとの比を変えることにより、貼付剤の粘着力（タック）を適切な力に調整できることが判明した。
【００７４】
＜プローブタック試験法＞
貼付剤より試験片を採取し、ＡＳＴＭ  Ｄ  ２９７９に準拠し、プローブタック試験機を用いて、直径５ｍｍのベークライト製円柱（プローブ）の一方の底面と、試験片の粘着剤層表面とを接触加重０．９８Ｎ／ｃｍ２、接触時間１．０秒で接触させた後、プローブを粘着剤層表面の垂線方向に引き離し速度５ｍｍ／ｓで引き離すときに要する力［ｇｆ］を測定する。貼付剤は、５個の試験片について測定を行い、その平均値をプローブタック値とした。【００７５】
［貼付剤の粘着力の評価２］
実施例２及び比較例２、３の貼付剤については、下記ピール試験法によって、貼付剤の粘着力を評価した。粘着性組成物とオイルとの比を変えることによって、貼付剤の粘着力（ピール）も対応して変化することが判明した。【００７６】
＜ピール試験法＞
貼付剤を幅２０ｍｍ、長さ約１００ｍｍの試験片とし、フェノール樹脂製の試験板にローラーで粘着し、インストロン引っ張り試験機で３００ｍｍ／ｍｉｎの速度で１８０度剥離するときの荷重を求めた。【００７７】
［貼付剤の付着性の評価］
実施例２及び比較例２〜３の貼付剤について、下記の付着性評価法によって、貼付剤の付着性を評価した。その結果、実施例２及び比較例２の貼付剤は剥離が観察されず良好な付着性を有していたのに対し、比較例３の貼付剤はその外縁部分が皮膚から剥がれ易く、付着性が十分でないことが判明した。【００７８】
＜付着性の評価方法＞
貼付剤を幅１０ｃｍ、長さ１４ｃｍの試験片とし、健康な成人の前腕内側に６時間貼付した後、貼付剤の付着状態を観察し、下記の基準で評価した。
Ａ：剥離部分がなく、良好な付着性を有する。
Ｂ：貼付剤の外縁部分が剥離し、付着性が十分でない。【００７９】
【表３】
0005089376.tif 000004
【００８０】
［貼付剤による皮膚角質剥離の評価］
実施例２及び比較例２の貼付剤を、健康な成人の前腕内側に６時間貼付した後、これを剥離し、貼付剤の粘着層の表面に付着した角質（細胞）を下記の方法で青色に染色処理し、全粘着面に占める角質の付着部分の割合を観察して評価した。その結果、実施例２の貼付剤は、皮膚からの角質の剥離が比較的少なかったのに対し、比較例２の貼付剤は、皮膚からの角質がほぼ全面に付着することが判明した。すなわち、実施例２の貼付剤は、貼付後も皮膚の状態が保たれるのに対し、比較例２の貼付剤は、皮膚から角質層が剥離され、これが貼付剤による皮膚刺激の一因となる恐れがあることが判明した。【００８１】
＜染色及び評価方法＞
日東技報Ｖｏｌ．２８，Ｎｏ．１，ｐ５０−５７，Ｊｕｌｙ  １９９０に記載された方法に準拠し、成人から剥離した貼付剤を染色液（Ｇｅｎｔｉａｎ  Ｖｉｏｌｅｔ  １．０％，Ｂｒｉｌｌｉａｎｔ  Ｇｒｅｅｎ  ０．５％，  Ｄｉｓｔｉｌｌｅｄ  Ｗａｔｅｒ  ９８．５％）中に１分間浸漬した後、蒸留水で洗浄し、粘着剤面の染色状態によって皮膚からの角質の剥離の程度を評価する。なお、角質が付着していない粘着面は、染色されない。【００８２】
［貼付剤からの薬剤放出性の評価］
実施例２、３、５、６、参考例４の貼付剤について、下記水放出試験によって、貼付剤からの薬剤（ケトプロフェン）の放出性を評価した。その結果、表４の通り、各実施例の貼付剤は良好な薬剤放出性を有することが判明した。
【００８３】
＜水放出試験＞
米国薬局方放出試験法記載の回転シリンダーによる水放出試験に準じ、下記条件で試験を行った。すなわち、試験液＝蒸留水、液温＝３７℃、シリンダー下端と容器底内面との距離＝１２ｍｍ、回転数＝５０ｒｐｍ、の条件で試験片をシリンダーに保持し、試験開始から０時間、０．５時間、１．５時間及び４時間後に試験液を採取し、ＨＰＬＣ法によって放出されたケトプロフェンの量を定量し、理論含量に対する放出量を％で求めた（ｎ＝６）。【００８４】
【表４】
0005089376.tif 000005
【００８５】
以上説明したように、本発明の粘着剤及び貼付剤は良好な皮膚付着性を有し、かぶれの発生が防止でき、薬物の吸収効率が高い、優れた粘着剤及び貼付剤である。